(57)【要約】  原水の第一流から硬度成分を除去して、軟水化された水の第二流を生成するように構成されるフィルター（１０１；２０１）を含む軟水化装置（１００；２００）が開示される。フィルター（１０１；２０１）は、イオン交換（ＩＥＸ）材料を含み、ＩＥＸ材料は、トレーサー塩由来の第一カチオンイオン種を充填され、再生剤塩由来の第二カチオンイオン種を充填されている。ＩＥＸ材料は、硬度成分に対してより第一カチオンイオン種に対して低い親和性を示す。同時に、ＩＥＸ材料は、第一カチオンイオン種に対してより第二カチオンイオン種に対して低い親和性を示す。第二流の電気特性がセンサー（１１２；２１２）によって監視される。監視された電気特性の変化は、フィルター（１０１；２０１）の消耗状態のためのインディケーターとして使用されることができる。【選択図】  図５
2020508205.tif 000002
【特許請求の範囲】
【請求項１】
原水の第一流から硬度成分を除去して、軟水化された水の第二流を生成するように構成されるフィルター（１０１；２０１）を含む軟水化装置（１００；２００）であって、以下のことを特徴とする軟水化装置：
（ａ）フィルター（１０１；２０１）が、イオン交換（ＩＥＸ）材料を含む、
（ｂ）ＩＥＸ材料が、トレーサー塩由来の第一カチオンイオン種を充填されている、
（ｃ）ＩＥＸ材料が、硬度成分に対してより第一カチオンイオン種に対して低い親和性を示す、
（ｄ）ＩＥＸ材料が、再生剤塩由来の第二カチオンイオン種を充填されている、
（ｅ）ＩＥＸ材料が、第一カチオンイオン種に対してより第二カチオンイオン種に対して低い親和性を示す。
【請求項２】
以下の追加の特徴を有する、請求項１に記載の軟水化装置：
（ａ）第一カチオンイオン種及び第二カチオンイオン種が、それらのイオンモル導電率において異なる。
【請求項３】
以下の追加の特徴の少なくとも一つを有する、請求項１又は２に記載の軟水化装置：
（ａ）ＩＥＸ材料が、強酸カチオン（ＳＡＣ）イオン交換（ＩＥＸ）樹脂である、
（ｂ）原水が、硬度成分原因イオンとしてＣａ２＋及びＭｇ２＋を含有する、
（ｃ）第一カチオンイオン種が、Ｋ＋又はＮＨ４＋である、
（ｄ）第二カチオンイオン種が、Ｎａ＋又はＬｉ＋である、
（ｅ）ＩＥＸ材料の容量の０．５％〜２０％が、第一カチオンイオン種を充填されている、
（ｆ）ＩＥＸ材料の容量の９９．５％〜８０％が、第二カチオンイオン種を充填されている。
【請求項４】
以下の追加の特徴の少なくとも一つを有する、請求項１〜３のいずれかに記載の軟水化装置：
（ａ）装置（１００）が、再生剤タンク（１０８）に結合されている、
（ｂ）再生剤タンク（１０８）が、第一塩としてトレーサー塩を含み、第二塩として再生剤塩を含む再生剤を含有する、
（ｃ）トレーサー塩が、塩化カリウム（ＫＣｌ）である、
（ｄ）再生剤塩が、塩化ナトリウム（ＮａＣｌ）である。
【請求項５】
以下の追加の特徴の一つを有する、請求項１〜４のいずれかに記載の軟水化装置：
（ａ）装置（２００）が、第一タンク（２０８）及び第二タンク（２０６）を含むか、又はそれらに結合されている、
（ｂ）第一タンク（２０８）が、再生剤塩タンクであり、再生剤塩を含む、
（ｃ）第二タンク（２０６）が、トレーサー塩タンクであり、トレーサー塩を含む、
（ｄ）トレーサー塩が、塩化カリウム（ＫＣｌ）である、
（ｅ）再生剤塩が、塩化ナトリウム（ＮａＣｌ）である。
【請求項６】
以下の追加の特徴の一つを有する、請求項１〜５のいずれかに記載の軟水化装置：
（ａ）装置（１００；２００）が、第一流の電気特性を監視するための第一センサー（１１４；２１４）を含む、
（ｂ）第一センサー（１１４；２１４）が、電気伝導性及び／又は電気抵抗を監視するように構成されている、
（ｃ）第一センサー（１１４；２１４）が、第一流に電流を付与することができる電解槽として構成されている、
（ｄ）装置（１００；２００）が、第二流の電気特性を監視するための第二センサー（１１２；２１２）を含む、
（ｅ）第二センサー（１１２；２１２）が、電気伝導性及び／又は電気抵抗を監視するように構成されている、
（ｆ）第二センサー（１１２；２１２）が、第二流に電流を付与することができる電解槽として構成されている、
（ｇ）装置（１００；２００）が、フィルター（１０１；２０１）を通って流れる水の容積を測定するためのセンサー（１１３；２１３）を含む。
【請求項７】
以下のことを特徴とする、軟水化装置、特に請求項１〜６のいずれかに記載の装置（１００；２００）の操作方法：
（ａ）原水の第一流から硬度成分を除去し、それによって軟水化された水の第二流を生成するように構成されるＩＥＸ材料を含むフィルター（１０１；２０１）に原水の第一流を通過させる、
（ｂ）ＩＥＸ材料に第一カチオンイオン種を充填する、
（ｃ）ＩＥＸ材料に第二カチオンイオン種を充填する、及び
（ｄ）第二流の電気特性をセンサー（１１２；２１２）によって監視する。
【請求項８】
以下の追加の工程及び／又は特徴の少なくとも一つを有する、請求項７に記載の方法：
（ａ）監視された電気特性が、第二流の電気伝導性又は電気抵抗である、
（ｂ）監視された電気特性の変化が、フィルター（１０１；２０１）の消耗状態のためのインディケーターとして使用される。
【請求項９】
以下の追加の工程及び／又は特徴の少なくとも一つを有する、請求項８に記載の方法：
（ａ）装置（１００；２００）が、再生剤タンク（１０８；２０８）を含むか、又はそれに結合されている、
（ｂ）監視された電気特性の変化が、再生剤タンク（１０８；２０８）からの再生剤でＩＥＸ材料を含むフィルターをフラッシすることを含む再生プロセスを誘発させる、
（ｃ）再生剤が、第一カチオン種を含むトレーサー塩を含有する、
（ｄ）装置（２００）が、トレーサー塩タンク（２０６）を含むか、又はそれに結合されている、
（ｅ）監視された電気特性の変化が、再生剤タンク（２０８）からの再生剤で第一工程においてフィルター（２０１）をフラッシし、トレーサー塩タンク（２０６）からのトレーサー塩で第二工程においてフィルター（２０１）をフラッシすることを含む再生プロセスを誘発させる。
【請求項１０】
以下の追加の工程を有する、請求項７〜９のいずれかに記載の方法：
（ａ）フィルター（１０１；２０１）が、循環再生され、各再生時にＩＥＸ材料の容量の特定百分率割合が、第一カチオンイオン種を充填され、ＩＥＸ材料の容量の特定百分率割合が、第二カチオンイオン種を充填される、
（ｂ）各再生後、通常操作の段階中、原水の第一流をフィルター（１０１；２０１）に通過させ、第二流の電気特性を、フィルター（１０１；２０１）が消耗したことを示す第二流の電気特性の変化が最大値又は最小値に達するまで監視する、
（ｃ）通常操作の段階中にフィルター（１０１；２０１）を通過する水の容積ＶＳＷを計量する、
（ｄ）原水硬度成分ＴＨＲＷを、水の計量された容積ＶＳＷ、及びＩＥＸ材料の容積ＶＩＥＸ及び比容量ＣＩＥＸの関数として決定する。
【請求項１１】
以下の追加の工程の少なくとも一つを有する、請求項７〜１０のいずれかに記載の方法：
（ａ）軟水化された水の第二流をバイパスライン（１０４）を介して第一流の原水と混合する、
（ｂ）第一流と第二流の比率を、通常操作の段階中、一定に維持する、
（ｃ）第一流と第二流の比率を、第二流の電気特性における監視された変化に依存して通常操作の段階の終わりに調整する。
【発明の詳細な説明】
【技術分野】
【０００１】
本発明は、軟水化装置及び軟水化装置の操作方法に関する。
【背景技術】
【０００２】
軟水化装置は、ナトリウム形態の下で再生される、強酸カチオン（ＳＡＣ）イオン交換（ＩＥＸ）材料を充填されたフィルターを含むことが多い。原水は、その材料床を通って流れ、そこではカルシウム及びマグネシウムイオン（硬度原因イオン、又は単に「硬度成分（ｈａｒｄｎｅｓｓ）」）がナトリウムイオンに対して交換される。交換反応は、ＩＥＸ材料がナトリウムイオンに対してよりカルシウム及びマグネシウムイオンに対して高い親和性を示すので、起こる。以下の反応が軟水化工程時に起こる：
2020508205.tif 000003
【０００３】
全てのＩＥＸ材料が硬度成分を充填されるとき、フィルターの容量が達成され、材料床は、ナトリウム形態に戻って再生されることが必要である。再生交換反応は、以下の反応に従った交換平衡を逆にするために過剰のナトリウムイオンに材料を露出することによって達成される：
2020508205.tif 000004
【０００４】
フィルター中の所定量のＩＥＸ材料に対して、再生時に使用される塩水の量は、特に用途及びＩＥＸ材料容量に依存して変動することが通常である。家庭用途に対して、ＩＥＸ材料１リットルあたり約９０ｇのＮａＣｌの量での再生が一般的であり、それは、約１．１ｅｑ／ｌの未操作のＩＥＸ材料容量をもたらす。工業用途に対して、一般的に、使用される塩水の量は、ＩＥＸ材料の１リットルあたり約１８０ｇのＮａＣｌであり、それは、１．５ｅｑ／ｌ前後の未操作のＩＥＸ材料容量をもたらす。
【０００５】
所定の原水組成及びＩＥＸ材料の規定された容積に対して、フィルターで処理されることができる原水の容量又は容積は、以下の方程式に従って決定されることができる：
2020508205.tif 000005
式中、ＶＲＷは、処理される原水の容積［ｌ］であり、
ＣＩＥＸは、ＩＥＸ材料の比容量［ｅｑ．＊ｌ−１］であり、
ＶＩＥＸは、フィルター中のＩＥＸ材料容積の容積［ｌ］であり、
ＴＨＲＷは、原水中の全硬度成分（［Ｃａ２＋］＋［Ｍｇ２＋］）［ｍｅｑ．＊ｌ−１］である。
【０００６】
具体例として、以下のパラメーターが家庭用途のために一般的である：
2020508205.tif 000006
【０００７】
この場合において、処理されることができる原水の容量又は容積は、以下の通りになる：
2020508205.tif 000007
【０００８】
これは、原水の約５．３ｍ３の容積の後にＩＥＸ材料床が交換されることを意味する。この容量に達するとき、ＩＥＸ材料は再生されるべきである。
【０００９】
実際には、ＩＥＸ材料容量が依存する幾つかの追加のパラメーターがある。かかるパラメーターは、例えば温度、材料床を通る流速、全カチオン充填量と比較した流入水のナトリウム濃度、原水中の全溶解固形物（ＴＤＳ）の含有量、再生工程時に使用される塩水の濃度、及びサイクルの終わりに許容される硬度レベルである。全てのそれらのパラメーターの影響を考慮するために、再生が硬度成分突破前に開始されることを確実にするように安全係数が適用されることができる。
【００１０】
前の例において示すと、安全係数は、１０％の安全マージンの形でＣＩＥＸに一体化されることができる。ＩＥＸ材料の１リットルあたり９０ｇのＮａＣｌの再生剤レベルについて、考慮される実際のＩＥＸ材料容量は１．０ｅｑ／ｌになるだろう。硬度成分突破の危険なしで安全に処理されることができる原水の容量又は容積は、以下のようになるだろう：
2020508205.tif 000008
【００１１】
この場合において、フィルターの実際の操作容量は、４．８ｍ３に設定されるだろう。この容積は、再生が開始されなければならない前に安全に処理されることができる水の容積に相当する。上記の５．３ｍ３の未操作の容量と比較すると、差は、０．５ｍ３である。
【００１２】
これは、実際にはフィルター中のＩＥＸ材料がその全容量に到達する前に常に再生されること、及び操作容量の約１０％が各サイクルで失われることを意味する。各再生中、固定された量の塩水及び水が消費される。フィルターがその全容量まで使用されないことは、フィルターがその全容量まで使用される操作モードと比較して増大した消費量の塩水及び水をもたらす。
【発明の概要】
【００１３】
本発明は、ＩＥＸ材料がその全容量に到達する前にＩＥＸ材料の再生による容量ロスの前記問題に対する技術的解決策を提供するという目的に基づく。
【００１４】
この目的は、請求項１の特徴を有する軟水化装置、及び請求項７の特徴を有する軟水化装置の操作方法によって達成される。装置の好ましい実施形態は、従属請求項２〜６に特定されている。方法の好ましい実施形態は、従属請求項８〜１１に特定されている。
【００１５】
本発明は、特定の再生条件を適用することによって変性されたＩＥＸ材料を使用することによって、フィルターが消耗され、硬度成分突破が起こる時点を識別し、使用されたＩＥＸ材料の再生を誘導することが可能であるという知見に基づく。これは、完全なＩＥＸ材料容量を使用することを可能にし、それは、標準的な軟水化操作モードと比較して塩及び廃水消費の量の減少をもたらす。
【００１６】
特定の再生条件は、再生塩に加えて、追加のトレーサー塩がＩＥＸ材料再生のために使用されることを意味する。これは、二つの異なるカチオンイオン種を充填されるＩＥＸ材料に導く。トレーサー塩は、ＩＥＸ材料が再生塩のカチオンイオンに対する親和性より高くかつ硬度成分原因イオンに対する親和性より低いトレーサー塩のカチオンイオンに対する親和性を示すように選択されなければならない。これは、操作時に、クロマトグラフィー効果が材料床において徐々に起こりうることを意味する。ＩＥＸ材料が消耗されるとき、再生剤塩のカチオンイオンは、硬度成分原因イオンに対して交換されている。しかしながら、硬度成分突破前にトレーサー塩のカチオンイオンの濃度は、変性されたＩＥＸ材料を有するフィルターから出る水において増加するだろう。この濃度の増加は、特に水の電気特性を監視することによって検出されることができることが見出された。
【００１７】
本発明による軟水化装置は、原水の第一流から硬度成分を除去して、軟水化された水の第二流を生成するように構成されるフィルターを含む。硬度成分という用語は、原水中の硬度成分原因イオンとして理解されるべきである。
【００１８】
前記装置は、以下の特徴によって特徴づけられる：
・  フィルターが、イオン交換（ＩＥＸ）材料を含む、
・  ＩＥＸ材料が、トレーサー塩由来の第一カチオンイオン種を充填されている、
・  ＩＥＸ材料が、硬度成分に対してより第一カチオンイオン種に対して低い親和性を示す、
・  ＩＥＸ材料が、再生剤塩由来の第二カチオンイオン種を充填されている、
・  ＩＥＸ材料が、第一カチオンイオン種に対してより第二カチオンイオン種に対して低い親和性を示す。
【００１９】
第一カチオンイオン種及び第二カチオンイオン種がそれらのイオンモル伝導率において異なることが好ましい。これは、極めて有利でありうる。上で説明したように、トレーサー塩のカチオンイオンの濃度の増加は、第二流（軟水化された水）の電気特性の変化を監視することによって検出されることができる。もし二つのイオン種がそれらのイオンモル伝導率において異なるなら、変化はより大きくなる傾向があるだろう。これは、検出を容易にしうる。
【００２０】
明確化のため、モル伝導率は、電解質溶液（例えば溶解された塩の溶液）の電気伝導性を電解質（溶解された塩）のモル濃度で割ったものである。それは、溶液中の電解質の１モルを溶解することによって生成された全てのイオンの電気伝導能力である。モル伝導率の単位は、１モル濃度あたりの１メートルあたりのジーメンス、又は１モルあたりの平方化されたジーメンスメートルである。
【００２１】
ＩＥＸ樹脂材料は、ＩＥＸ樹脂であることが好ましい。
【００２２】
好ましい実施形態では、軟水化装置は、以下の追加の特徴の少なくとも一つを含む：
・  ＩＥＸ材料が、強酸カチオン（ＳＡＣ）イオン交換（ＩＥＸ）材料、特に強酸カチオン（ＳＡＣ）イオン交換（ＩＥＸ）樹脂である、
・  原水が、硬度成分原因イオンとしてＣａ２＋及びＭｇ２＋を含有する、
・  第一カチオンイオン種が、Ｋ＋又はＮＨ４＋である、
・  第二カチオンイオン種が、Ｎａ＋又はＬｉ＋である。
【００２３】
第一カチオンイオン種としてＫ＋、第二カチオンイオン種としてＮａ＋が特に好ましい。カリウムのイオンモル伝導率は、ナトリウムのイオンモル伝導率より高い。これは、全てのナトリウムイオンが交換されるとすぐに、しかし硬度成分突破前に電気伝導性ピークをもたらすだろう。この電気伝導性ピークを検出することによって、突破が起こる直前又は突破が起こる瞬間に再生を誘導することが可能である。
【００２４】
さらに好ましい実施形態では、軟水化装置は、以下の追加の特徴の少なくとも一つを含む：
・  装置が、再生剤タンクを含むか、又は再生剤タンクに結合されている、
・  再生剤タンクが、第一塩としてトレーサー塩を含み、第二塩として再生剤塩を含む再生剤を含有する、
・  トレーサー塩が、塩化カリウム（ＫＣｌ）である、
・  再生剤塩が、塩化ナトリウム（ＮａＣｌ）である。
【００２５】
軟水化装置のための再生剤タンクは、商業的に入手可能である。好適なタンクは、例えばＥＰ３１０３７７０Ａ１に記載されている。かかるタンクは、第一カチオンイオン種を有する第一塩、及び第二カチオンイオン種を有する第二塩を含むことが可能である。好ましくは、タンクは、二種の塩を溶解状態で含む水溶液を含む。
【００２６】
ＩＥＸ材料の上に固定された第二カチオンイオン種の量と比較したＩＥＸ材料の上に固定された第一カチオンイオン種の量は、タンク中の再生剤／トレーサー塩の混合組成に依存するだろう。
【００２７】
以下のようであることが好ましい：
・  再生剤タンク中の第一塩と第二塩の間のモル比は、１〜１００、好ましくは１〜２５である、及び／又は
・  ＩＥＸ材料の容量の０．５％〜２０％、好ましくは２％〜８％が第一カチオンイオン種で充填されている、及び／又は
・ＩＥＸ材料の容量の８０％〜９９．５％、好ましくは９２％〜９８％が第二カチオンイオン種で充填されている。
【００２８】
良好な例は、トレーサー塩としてカリウム塩、再生剤塩としてナトリウム塩の使用であるだろう。例えば再生剤タンク中の塩水（ＮａＣｌ）に塩化カリウム（ＫＣｌ）の規定量を加えることによって、ＩＥＸ材料は、ナトリウム及びカリウム形態の下で再生されるだろう。
【００２９】
さらに好ましい実施形態では、軟水化装置は、以下の追加の特徴の少なくとも一つを含む：
・  装置が、第一タンク及び第二タンクに結合されている、
・  第一タンクが、再生剤塩タンクであり、再生剤塩（上記の第二塩に相当）を含む、
・  第二タンクが、トレーサー塩タンクであり、トレーサー塩（上記の第一塩に相当）を含む、
・  第一塩は、塩化カリウム（ＫＣｌ）である、
・  第二塩は、塩化ナトリウム（ＮａＣｌ）である。
【００３０】
理論的には、第二タンクに貯蔵される水溶液の形態でトレーサー塩を与え、それを第一タンクに貯蔵される再生剤塩の水溶液と混合し、それによって二種の水溶液からなる再生剤混合物を与えることも可能である。しかしながら、実際には、まず第一タンクからの再生剤塩の水溶液で、次いで第二工程において第二タンクからのトレーサー塩の水溶液で再生時にＩＥＸ材料をフラッシすることが好ましい。
【００３１】
好ましい実施形態では、軟水化装置は、以下の追加の特徴の少なくとも一つを含む：
・  装置が、第一流の電気特性を監視するための第一センサーを含む、
・  第一センサーが、電気伝導性及び／又は電気抵抗を監視するように構成されている、
・  第一センサーが、第一流に電流を付与することができる電解槽として構成されている、
・  装置が、第二流の電気特性を監視するための第二センサーを含む、
・  第二センサーが、電気伝導性及び／又は電気抵抗を監視するように構成されている、
・  第二センサーが、第二流に電流を付与することができる電解槽として構成されている。
【００３２】
一般に、第一センサー及び第二センサーが電気伝導性を測定するように構成されていることが好ましい。水の電気伝導性を測定するために好適なセンサー、特に水の電気伝導性を測定するために好適な電解槽は、当業者に知られており、さらなる説明を全く必要としない。
【００３３】
さらに好ましい実施形態では、装置は、フィルターを通って流れる水の容積を測定するための第三センサーを含む。
【００３４】
さらに好ましい実施形態では、軟水化装置は、以下の追加の特徴の少なくとも一つを含むことができる：
・  装置が、第一センサー及び第二センサーに接続される電子制御ユニットを含む、
・  電子制御ユニットがさらに、第三センサーに接続される、
・  電子制御ユニットが、内部データメモリー及びデータ処理ユニットを含む。
【００３５】
装置がこれらの特徴の全ての組み合わせによって特徴づけられることが好ましい。
【００３６】
さらに好ましい実施形態では、軟水化装置は、以下の追加の特徴の少なくとも一つを含むことができる：
・  装置が、軟水化された水の第二流を第一流の原水と混合するためのバイパスラインを含む、
・  バイパスラインが、第二流に混合される第一流の水の量を調整するための弁を含む。
【００３７】
バイパスラインを介して、第二流は、第一流の水とブレンドされることができる。
【００３８】
本発明による方法は、軟水化装置を操作する方法である。好ましくは、この方法に従って操作される装置は、上記のもののような装置である。それは、以下の工程を含む：
・  ＩＥＸ材料を含むフィルターに原水の第一流を通過させ、それによって軟水化された水の第二流を生成させる、但しフィルター、特にＩＥＸ材料は、原水の第一流から硬度成分を除去するように構成される、
・  ＩＥＸ材料に第一カチオンイオン種を充填する、
・  ＩＥＸ材料に第二カチオンイオン種を充填する、
・  センサーによって第二流の電気特性を監視する。
【００３９】
ＩＥＸ材料の特性及び好ましい実施形態、第一カチオン種、第二カチオン種、及び水の第二流の電気特性は、本発明による装置の記載で既に記載された。例えば、本発明による方法と関連しても、第一カチオンイオン種及び第二カチオンイオン種は、ＩＥＸ樹脂が第二カチオンイオン種より第一カチオンイオン種に対して高い親和性を示すように選択され、第一カチオンイオン種と第二カチオンイオン種は、それらのイオンモル伝導率において異なることが好ましい。
【００４０】
以下のようであることが好ましい：
・  監視された電気特性が、第二流の電気伝導性又は電気抵抗である、及び／又は
・  監視された電気特性の変化が、フィルターの消耗状態のためのインディケーターとして使用される。
【００４１】
方法は、以下の追加の工程又は特徴の少なくとも一つによって特徴づけられることができることが特に好ましい：
・  装置が、再生剤タンク（特に上記のようなタンク）に結合されている、
・  監視された電気特性の変化が、再生剤タンクからの再生剤でＩＥＸ材料を含むフィルターをフラッシすることを含む再生プロセスを誘発させる、
・  再生剤が、第一カチオン種を含むトレーサー塩を含有する、
・  装置が、トレーサー塩タンクを含むか、又はそれに結合されている、
・  監視された電気特性の変化が、再生剤タンクからの再生剤で第一工程においてフィルターをフラッシし、トレーサー塩タンクからのトレーサー塩で第二工程においてフィルターをフラッシすることを含む再生プロセスを誘発させる。
【００４２】
本発明による方法は、循環的に繰り返されることが好ましい。完全なサイクルは、通常の操作の段階と再生工程から構成される。従って、各再生工程の後、通常の操作の段階が続く。また、逆もあり、通常の操作の各段階の後に、再生工程が続く。通常の操作の段階は、フィルター、特にそこに含まれるＩＥＸ材料が消耗されたときに終了する。この時点は、上で述べた監視された電気特性の変化によって示される。さらに詳細には、この時点は、監視された電気特性の変化が最大値又は最小値に達する時に到達される。例えば、これは、第一カチオン種としてＮａ＋、第二カチオン種としてＫ＋イオンを充填されるＩＥＸ材料を含有するフィルターを出る第二流の監視された電気伝導性が流れ中のＫ＋イオンの増加によって最大値に達する場合である。
【００４３】
好ましい実施形態では、本発明による方法は、以下の追加の工程の少なくとも一つを含む：
・  フィルターが、循環再生され、各再生時にＩＥＸ材料の容量の特定の百分率割合が、第一カチオンイオン種を充填され、ＩＥＸ材料の容量の特定の百分率割合が、第二カチオンイオン種を充填される、
・  各再生後、通常操作の段階中、原水の第一流をフィルターに通過させ、第二流の電気特性を、フィルターが消耗したことを示す第二流の電気特性の変化が最大値又は最小値に達するまで監視する、
・  通常操作の段階中にフィルターを通過する水の容積ＶＳＷを、好ましくは上記の第三センサーによって計量する。
【００４４】
可能な次の工程では、原水硬度成分ＴＨＲＷは、水の計量された量の容積ＶＳＷ及びＩＥＸ材料の比容積ＣＩＥＸ及びイオン交換材料の容積ＶＩＥＸの関数として決定されることができる。
【００４５】
以下の方程式は、特にもしＩＥＸ材料の容量の２％〜８％が第一カチオンイオン種を充填されるなら、相対的に良好な精度を有する結果を与える。
2020508205.tif 000009
【００４６】
さらに好ましい実施形態では、本発明による方法は、以下の追加の工程の少なくとも一つ、好ましくは以下の追加の工程の全てを含む：
・  軟水化された水の第二流を、バイパスラインを介して第一流の原水と混合する、
・  第一流と第二流の比率を、通常操作の段階中、一定に維持する、
・  第一流と第二流の比率を、第二流の電気特性における監視された変化に依存して通常操作の段階の終わりに調整する。
【００４７】
調整は、電子制御ユニットによって自動的に制御されることができる。
【図面の簡単な説明】
【００４８】
本発明のさらなる特徴及び利点は、図面及び好ましい実施形態の以下の記載から導かれることができる。記載された好ましい実施形態は、説明目的のため、及び本発明のより良い理解を与えるためにすぎず、いかなる場合でも限定と解釈されるべきできない。
【００４９】
【図１】図１は、Ｎａ＋モードで操作されたＩＥＸ樹脂を含むフィルターを含有する軟水化装置の操作時のイオン交換の一般的な方法を概略的に示す。
【００５０】
【図２】図２は、本発明による軟水化装置の好ましい実施形態を概略的に示す。
【００５１】
【図３】図３は、本発明による軟水化装置のさらに好ましい実施形態を概略的に示す。
【００５２】
【図４】図４は、フィルターを通過する容積の関数として本発明による軟水化装置のフィルターを出る軟水化された水中のカチオンＮａ＋、Ｃａ２＋、Ｍｇ２＋、及びＫ＋の濃度の変化を示す。
【００５３】
【図５】図５は、フィルターを通過する容積の関数として本発明による軟水化装置のフィルターを出る軟水化された水の電気伝導性、及びその中の硬度成分の濃度を示す。
【００５４】
【図６】図６は、ＩＥＸ樹脂のトレーサー塩の充填量の関数として本発明による軟水化装置のフィルターを出る水で測定された電気伝導性ピークにおける硬度成分濃度を示す。
【発明を実施するための形態】
【００５５】
（１）Ｎａ＋モードで操作されるＳＡＣ  ＩＥＸ樹脂でのイオン交換の一般的な方法
遭遇されるほとんどの天然水について、全硬度ＴＨは、水中のＣａ２＋及びＭｇ２＋イオンの濃度の合計に相当する。Ｎａ＋形態の下で操作されたＳＡＣ樹脂床の上で処理されたかかる水は、以下のように反応するだろう。
2020508205.tif 000010
【００５６】
ＳＡＣ樹脂の上に固定されたＮａ＋イオンは、硬度成分（Ｃａ２＋及びＭｇ２＋）に対して交換される。この方法は、図１に示される。
【００５７】
（２）本発明による装置の好ましい実施形態
図２に示された装置１００は、ＳＡＣ  ＩＥＸ樹脂を含むフィルター１０１、及び塩水を含む塩水タンク１０８を含む。フィルター１０１の上には、フィルターヘッド１０２が設置される。このフィルターヘッド１０２は、マルチウェイ弁、又は弁の組み合わせを含む。マルチウェイ弁、又は弁の組み合わせは、フィルター１０１からの及びフィルター１０１への全ての流れ（フィルター１０１への原水の流れ、及びフィルター１０１から出る軟水化された水の流れを含む）を調整する。マルチウェイ弁、又は弁の組み合わせによって、フィルター１０１は、塩水タンク１０８にさらに接続される。
【００５８】
フィルター１０１中のＩＥＸ樹脂は、定期的に再生されなければならない。再生中、飽和された塩水は、塩水タンク１０８からライン１０９（それは弁１１０を含む）及びフィルターヘッド１０２を介してフィルター１０１中に移動され、その中の樹脂床をフラッシする。塩水は、主な再生剤塩の塩化ナトリウムに加えて、トレーサー塩として溶解された塩化カリウムを含む。樹脂床を例えばライン１０３からの水でフラッシする前に水でフィルターヘッド１０２中の塩水を希釈することが好ましい。例えば、塩水中の塩濃度を約１０重量％の値まで調整することが好ましい。フィルター１０１から出る使用済塩水は、ライン１１１を介して廃棄されることができる。再生後、ＩＥＸ樹脂の容量の通常２％〜８％がカリウムイオンを充填されており、残りはナトリウムイオンを充填されている。正確な値は、再生条件及び塩水の組成に依存する。
【００５９】
原水は、ライン１０３を介してフィルターヘッド１０２中に入る。軟水化された水の流れは、ライン１０７を介してフィルターヘッド１０２から出る。ライン１０３と１０７を直接接続する直接バイパスライン１０４がある。フィルター１０１から出た水は、バイパスライン１０３を介して原水とブレンドされることができる。原水の量は、弁１０５によって調整されることができる。
【００６０】
装置１００は、装置を通って流れる水の電気伝導性を測定するための二つのセンサー１１２及び１１４を含む。センサー１１２は、出口ライン１１７に位置される。センサー１１４は、入口ライン１０３に位置される。これに加えて、装置１００は、フィルター１０１を通って及びバイパスライン１０４を通って流れる水の容積を測定するためのセンサー１１３及び１１９を含む。センサー１１２，１１３，１１４及び１１９は、電子制御ユニット１１５に接続される。
【００６１】
（３）本発明による装置のさらに好ましい実施形態
図３に示された装置２００は、ＳＡＣ  ＩＥＸ樹脂を含むフィルター２０１、再生剤塩として塩化ナトリウムの水溶液を含む塩水タンク２０８、及びトレーサー塩として塩化カリウムの水溶液を含むトレーサー塩タンク２０６を含む。フィルター２０１の上にフィルターヘッド２０２が設置される。このフィルターヘッド２０２は、マルチウェイ弁、又は弁の組み合わせを含む。マルチウェイ弁、又は弁の組み合わせは、フィルター２０１からの、及びフィルター２０１への全ての流れ（フィルター２０１への原水の流れ、及びフィルター２０１から出る軟水化された水の流れを含む）を調整する。マルチウェイ弁、又は弁の組み合わせによって、フィルター２０１は、塩水タンク２０８及びトレーサー塩タンク２０６にさらに接続される。
【００６２】
フィルター２０１中のＩＥＸ樹脂は、定期的に再生されなければならない。再生中、塩化ナトリウムの水溶液は、まず塩水タンク２０８からライン２０９（それは弁２１０を含む）を介してフィルターヘッド２０２を経てフィルター２０１中に移動され、その中の樹脂床をフラッシする。次いで、第二工程では、塩化カリウムの水溶液は、トレーサー塩タンク２０６からライン２１６（それは弁２１８を含む）を介してフィルターヘッド２０２を経てフィルター２０１中に移動される。
【００６３】
フィルターヘッド２０２中の塩化ナトリウムの水溶液及び／又はトレーサー塩の水溶液を、樹脂床をフラッシする前に水で、例えばライン２０３からの原水で希釈することが好ましい。例えば、塩水中の塩濃度を約１０重量％の値まで調整することが好ましい。フィルター２０１から出る使用済の再生剤は、ライン２１１を介して廃棄されることができる。再生後、ＩＥＸ樹脂の容量の通常２％〜８％がカリウムイオンを、残りがナトリウムイオンを充填されている。正確な値は、再生条件及びトレーサー塩の水溶液の組成に依存する。
【００６４】
原水は、ライン２０３を介してフィルターヘッド２０２中に入る。軟水化された水の流れは、ライン２０７を介してフィルターヘッド２０２から出る。ライン２０３とライン２０７を直接接続する直接バイパスライン２０４がある。フィルター２０１から出た軟水化された水は、バイパスライン２０３を介して原水とブレンドされることができる。原水の量は、弁２０５によって調整されることができる。
【００６５】
装置２００は、装置を通って流れる水の電気伝導性を測定するための二つのセンサー２１２及び２１４を含む。センサー２１２は、出口ライン２０７に位置される。センサー２１４は、入口ライン２０３に位置される。これに加えて、装置２００は、フィルター２０１を通って流れる水の容積を測定するためのセンサー２１３を含む。センサー２１２，２１３，及び２１４は、電子制御ユニット２１５に接続される。
【００６６】
（４）本発明による方法の好ましい実施形態の詳細な記述
本発明による方法は、特にＩＥＸ樹脂再生のためのトレーサー塩を含む再生剤の使用によって特徴づけられる。この塩の性質、特にこの塩に対する樹脂選択性は、重要である。希望の効果を得るために、ＩＥＸ樹脂からトレーサー塩までの選択性は、再生のために使用される塩（通常、ナトリウム塩）に対する選択性と硬度成分（Ｍｇ２＋及びＣａ２＋）に対する選択性の間に位置されるべきである。ＳＡＣ樹脂については、親和性／選択性の順は、ほとんどの一般的な種に対して以下の通りである。
2020508205.tif 000011
【００６７】
ナトリウム塩（Ｎａ＋イオン）で再生された軟化剤について、カリウム塩（Ｋ＋イオン）は、前の条件を尊重するだろう。なぜならその選択性はナトリウムイオン（Ｎａ＋）と硬度成分（Ｍｇ２＋及びＣａ２＋）についての選択性の間に位置されるからである。アンモニウムイオン（ＮＨ４＋）もまた、その条件を尊重するだろう。それゆえ、アンモニウム塩もまた、トレーサー塩として使用されることができるだろう。実際、選択性が硬度成分と再生剤塩の選択性の間に位置されるいずれの塩もトレーサー塩として使用されることができるだろう。
【００６８】
トレーサー塩のカチオンは、再生中、特に塩水漬け工程中にＩＥＸ樹脂の上に固定される。この工程中、ＩＥＸ樹脂は、塩水タンクからの塩水でフラッシされる。再生の終わりにおける目的は、ＩＥＸ樹脂操作容量に対して０．５〜２０％のトレーサー塩充填率を得ることである。
【００６９】
トレーサー塩をＩＥＸ樹脂と接触させるために二つの異なるアプローチがある。第一のアプローチは、塩水タンク中の塩水溶液にトレーサー塩を混合することである。このアプローチは、家庭用途に対して好ましい。第二のアプローチは、例えば水溶液の形態で、トレーサー塩を含有する第二タンクを（塩水タンクに加えて）設置することである。このアプローチは、工業用途に対して好ましい。
【００７０】
家庭条件（ＩＥＸ樹脂１リットルあたり〜９０ｇＮａＣｌ）の下で再生剤塩としてナトリウム塩を用いて再生する場合、通常、再生効率は、ナトリウムに対して約６０％である。これは、ＩＥＸ樹脂を有するフィルターを通過したナトリウム塩１ｍｏｌに対して、約０．６ｍｏｌがＩＥＸ樹脂の上に固定されることを意味する。再生剤塩及びトレーサー塩を含有する再生剤を使用するとき、トレーサー塩についての再生効率は、再生剤塩に対してより低い。例えば、ＩＥＸ樹脂容量に対して５％のカリウム充填率を得るために、カリウムに対する再生効率は、約４５％である（ＩＥＸ樹脂１リットルあたり９０ｇＮａＣｌを使用するとき）。カリウムに対する樹脂の選択性がより高いという事実にかかわらず、高い塩水濃度は、再生中、それらの条件ではトレーサー塩に対する選択性を低くする。
【００７１】
工業的条件下で再生剤塩としてナトリウム塩を使用する再生に対しては、通常、塩水タンクからの塩水がまずＩＥＸ樹脂床に通過される。トレーサー塩は、いったんＩＥＸ樹脂が通常の再生剤塩で再生されたら、第二工程においてＩＥＸ樹脂にもたらされる。トレーサー塩がＩＥＸ樹脂にもたらされるとき、両塩間で競争はもはやない。この場合において、通常の再生剤塩で再生されたＩＥＸ樹脂は、トレーサー塩に対して高い親和性を示し、トレーサー塩に対する再生効率は、１００％に近い。
【００７２】
通常の操作中にＩＥＸ樹脂床（それは、再生剤塩及びトレーサー塩で再生されている）に対して起こったことを理解するために、以下の例が与えられる。
【００７３】
フィルターに２５リットルのＳＡＣ  ＩＥＸ樹脂を充填する。かかるフィルターのための通常の再生剤はＮａＣｌであり、家庭用途に対してＩＥＸ樹脂１リットルあたり９０ｇのＮａＣｌの再生レベルであり、１．１ｅｑ／ｌの未加工のＩＥＸ樹脂操作容量をもたらす。トレーサー塩として、ＫＣｌが選択された。再生条件は、Ｋ＋を充填されたＩＥＸ樹脂容量の５％を得るために設定された。原水は、全硬度の２６°ｆを含有していた。詳細な原水組成は、以下に与えられる：
2020508205.tif 000012
【００７４】
フィルターの内側では、流速は、６３０ｌ／ｈ（１９．６ｍ／ｈの速度）に構成された。フィルターを出る軟水化された水におけるカチオンＮａ＋、Ｃａ２＋、Ｍｇ２＋、及びＫ＋の濃度の変化が監視された。結果は、図４に示される。
【００７５】
イオンＮａ＋、Ｃａ２＋、Ｍｇ２＋、及びＫ＋のＩＥＸ樹脂選択性に従って、クロマトグラフィー効果が観察された。選択性が再生剤塩（Ｎａ＋）の選択性と硬度成分（Ｃａ２＋及びＭｇ２＋）の選択性の間に位置されるトレーサー塩（Ｋ＋）は、硬度成分突破前でＮａ＋濃度が有意に減少しはじめた後にのみ放出された。これは、フィルターを出る水の電気伝導性の変化を生じた（図５参照）。
【００７６】
電気伝導性のピークは、フィルターを出る水におけるカリウムイオンの濃度に相当する。電気伝導性がカリウム濃度とともに増加するという事実は、各種のイオンモル伝導率によって説明されることができる。ナトリウムイオンは、カリウムイオンについての７．３５Ｓ．ｍ２．ｍｏｌ−１に対して５．０１Ｓ．ｍ２．ｍｏｌ−１のイオンモル伝導率を持つ。カリウムイオンがより高いイオンモル伝導率を示すことは、いったんナトリウムイオンがフィルターの容量の終わりにカリウムイオンによって置き換えられはじめると電気伝導性が増加する理由を説明する。カリウムピークは、硬度成分突破が差し迫っていることを示す。
【００７７】
従って、フィルターの出口の電気伝導性を監視することによって、特に電気伝導性ピークを検出することによって硬度成分突破を検出することが可能である。本方法は、もっぱらフィルターの出口の一つだけのセンサーでの出口電気伝導性に対して、又はフィルターの入口に一つの電気伝導性センサーを有し、出口にもう一つのものを設置した、出口から入口までの電気伝導性比率に焦点を当てることができる（図２を比較：電気伝導性センサー１１２は、フィルターの下流に位置され、電気伝導性センサー１１４は、フィルターの上流に位置される）。第二の構成は、ある原水変化に関係する軟水化された水の電気伝導性ピークが硬度成分突破として装置によって解釈されないことを確実にするために原水条件を変動する場合には特に重要である。
【００７８】
工業的用途
工業的用途のために好適な軟水化装置が図３に示されている。工業的用途のためには、原水と軟水化された水の間のバイパス２０４は、閉じられているか、又は存在しない。軟水化装置の下流で要求される硬度レベルは、０°ｆであることが好ましい。
【００７９】
所定の原水硬度成分濃度に対して、出口ライン２０７で測定された電気伝導性ピークにおける硬度成分漏出濃度は、再生時にＩＥＸ樹脂の上に固定されたトレーサー塩の量に直接関係される。図６の曲線は、ＩＥＸ樹脂のトレーサー塩の充填量の関数として出口ライン２０７で測定された電気伝導性ピークにおける硬度成分濃度を示す。
【００８０】
この曲線から、関係するトレーサー塩の量に依存して、電気伝導性ピークにおける硬度成分漏出が所定の原水硬度成分濃度に対して制御されることができることが明らかになる。工業的用途では、通常の構成は、第一軟水化装置の下流に研磨軟水剤（ｐｏｌｉｓｈｅｒ  ｓｏｆｔｅｎｅｒ）を持つことである。それゆえ、軟水化された水における硬度レベルが０°ｆのままであるべきであるという事実にかかわらず、第一軟水化装置の出口での硬度成分漏出を制限することが可能である。研磨軟水剤が存在する場合、漏出は、その研磨剤によってとられるだろう。
【００８１】
これは、いったん原水硬度がわかると、再生時に伴なうトレーサー塩の量が、電気伝導性ピークが起こる各サイクルの終わりに希望の硬度成分漏出を得るために必要なレベルに設定されることができるという結論に導く。例えば、もし原水が２６°ｆの一定の硬度によって特徴づけられ、ターゲット硬度が２°ｆであるなら、再び電気伝導性ピークが起こる各サイクルの終わりに、１０％のＩＥＸ樹脂でのトレーサー塩充填率（Ｋ＋として）は、適切であるだろう。この場合において、再生中に伴なうトレーサー塩量は、ＩＥＸ樹脂での１０％充填率を得るために設定されるだろう。この構成におけるトレーサー塩に対する再生効率が１００％に近いとき、伴なうトレーサー塩の量は、電気伝導性ピークが起こる各サイクルの終わりにターゲット漏出条件に整合するように明確に規定されることができる。
【００８２】
家庭用途
図２による軟水化装置は、家庭用途のために特に好適である。特に、それは、フィルター１０１を通って流れる水の量を測定するためのセンサー１１３を含む。
【００８３】
かかるセンサーは、前の再生と、図５で示された電気伝導性ピークが起こる時点との間の時間においてフィルターを通過した水の容積ＶＳＷを決定することを可能にする。前の再生時に使用される再生レベルがわかると、ＩＥＸ樹脂からの容量もわかる。次いで、水の容積、ＩＥＸ容量、及びイオン交換樹脂の容積から、以下の計算式に従って比較的良好な精度で原水硬度成分濃度を推定することが可能である：
2020508205.tif 000013
式中、ＶＳＷは、監視された電気伝導性が最大値に達するまでに処理される水の容積［ｌ］であり、
ＣＩＥＸは、ＩＥＸ樹脂の比容量［ｅｑ．］であり、
ＶＩＥＸは、フィルター中のＩＥＸ樹脂材料の容積［ｌ］であり、
ＴＨＲＷは、原水における全硬度（［Ｃａ２＋］＋［Ｍｇ２＋］）［ｍｅｑ．＊ｌ−１］である。
【００８４】
図５の曲線によれば、電気伝導性ピークは、５．２ｍ３で起こる。この場合において、原水硬度推定値は、以下のようであるだろう：
2020508205.tif 000014
【００８５】
２６°ｆの原水硬度に対して、前の方法による２６．４°ｆの推定値は、この場合には、ＩＥＸ樹脂の５％トレーサー充填率に対して１.５％の精度で原水硬度を与えるだろう。
【００８６】
いったん原水硬度がトレーサー塩での第一再生後にわかると、軟水化された水における希望の硬度成分濃度を得るために、バイパスは、例えばコントローラー１１５によって自動的に、弁１０５を介して調整されることができる。家庭用途では、ターゲット値は、８〜１２°ｆに設けられる。設定点は、使用者によって入れられることができ、バイパスは、設定硬度値を得るために自動的にそれ自身で調整するだろう。そうするために、バイパスライン１０４を通過した水の容積を決定するための追加のセンサーが要求されるだろう。かかるセンサーにより、軟水化された水と混合される原水の量は、必要レベルに調整されることができる。
【００８７】
所定の原水硬度、及びＩＥＸ樹脂に対する所定の塩トレーサー充填率について、電気伝導性ピークで硬度成分漏出濃度を決定することが可能であることを上で説明した。それゆえ、各サイクルの終わりに、電気伝導性が上がり始めるとき、電気伝導性の増加を硬度成分漏出の増加に関連づけることは可能である。それらの条件下では、バイパス設定は、弁１０５が装置の下流の硬度成分レベルを一定レベルに維持するために徐々に閉じるように自動的に調整されることができる。
【００８８】
これは、容器出口の硬度レベルが混合された水のために設定された値に達する点までＩＥＸ樹脂床を消耗することを可能とし、水の最大容積は、ＩＥＸ樹脂によって処理されることができる。この点は、到達されるべきであり、バイパス弁が完全に閉じられかつ硬度成分漏出が設定値に到達したときに再生が開始されるべきである。
【図１】
2020508205.tif 000015
【図２】
2020508205.tif 000016
【図３】
2020508205.tif 000017
【図４】
2020508205.tif 000018
【図５】
2020508205.tif 000019
【図６】
2020508205.tif 000020
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
原水の第一流から硬度成分を除去して、軟水化された水の第二流を生成するように構成されるフィルター（１０１；２０１）を含む軟水化装置（１００；２００）であって、以下のことを特徴とする軟水化装置：
（ａ）フィルター（１０１；２０１）が、イオン交換（ＩＥＸ）材料を含む、
（ｂ）ＩＥＸ材料が、トレーサー塩由来の第一カチオンイオン種を充填されている、
（ｃ）ＩＥＸ材料が、硬度成分に対してより第一カチオンイオン種に対して低い親和性を示す、
（ｄ）ＩＥＸ材料が、再生剤塩由来の第二カチオンイオン種を充填されている、
（ｅ）ＩＥＸ材料が、第一カチオンイオン種に対してより第二カチオンイオン種に対して低い親和性を示す、
（ｆ）第一カチオンイオン種及び第二カチオンイオン種が、それらのイオンモル導電率において異なる、
（ｇ）装置（１００；２００）が、第二流の電気特性を監視するためのセンサー（１１２；２１２）を含む。
【請求項２】
以下の追加の特徴の少なくとも一つを有する、請求項１に記載の軟水化装置：
（ａ）ＩＥＸ材料が、強酸カチオン（ＳＡＣ）イオン交換（ＩＥＸ）樹脂である、
（ｂ）第一カチオンイオン種が、Ｋ＋又はＮＨ４＋である、
（ｃ）第二カチオンイオン種が、Ｎａ＋又はＬｉ＋である、
（ｄ）ＩＥＸ材料の容量の０．５％〜２０％が、第一カチオンイオン種を充填されている、
（ｅ）ＩＥＸ材料の容量の９９．５％〜８０％が、第二カチオンイオン種を充填されている。
【請求項３】
以下の追加の特徴の少なくとも一つを有する、請求項１に記載の軟水化装置：
（ａ）装置（１００）が、再生剤タンク（１０８）を含む、
（ｂ）再生剤タンク（１０８）が、第一塩としてトレーサー塩を含み、第二塩として再生剤塩を含む再生剤を含有する、
（ｃ）トレーサー塩が、塩化カリウム（ＫＣｌ）である、
（ｄ）再生剤塩が、塩化ナトリウム（ＮａＣｌ）である。
【請求項４】
以下の追加の特徴の一つを有する、請求項１に記載の軟水化装置：
（ａ）装置（２００）が、第一タンク（２０８）及び第二タンク（２０６）を含む、
（ｂ）第一タンク（２０８）が、再生剤塩タンクであり、再生剤塩を含む、
（ｃ）第二タンク（２０６）が、トレーサー塩タンクであり、トレーサー塩を含む、
（ｄ）トレーサー塩が、塩化カリウム（ＫＣｌ）である、
（ｅ）再生剤塩が、塩化ナトリウム（ＮａＣｌ）である。
【請求項５】
以下の追加の特徴の一つを有する、請求項１に記載の軟水化装置：
（ａ）装置（１００；２００）が、第一流の電気特性を監視するための第一センサー（１１４；２１４）を含む、
（ｂ）第一流の電気特性を監視するためのセンサー（１１４；２１４）が、電気伝導性及び／又は電気抵抗を監視するように構成されている、
（ｃ）第一流の電気特性を監視するためのセンサー（１１４；２１４）が、第一流に電流を付与することができる電解槽として構成されている、
（ｄ）第二流の電気特性を監視するためのセンサー（１１２；２１２）が、電気伝導性及び／又は電気抵抗を監視するように構成されている、
（ｅ）第二流の電気特性を監視するためのセンサー（１１２；２１２）が、第二流に電流を付与することができる電解槽として構成されている、
（ｆ）装置（１００；２００）が、フィルター（１０１；２０１）を通って流れる水の容積を測定するための追加のセンサー（１１３；２１３）を含む。
【請求項６】
以下のことを特徴とする、軟水化装置、特に請求項１に記載の装置（１００；２００）の操作方法：
（ａ）原水の第一流から硬度成分を除去し、それによって軟水化された水の第二流を生成するように構成されるＩＥＸ材料を含むフィルター（１０１；２０１）に原水の第一流を通過させる、
（ｂ）ＩＥＸ材料に第一カチオンイオン種を充填する、
（ｃ）ＩＥＸ材料に、第一カチオンイオン種とはイオンモル導電率において異なる第二カチオンイオン種を充填する、及び
（ｄ）第二流の電気特性をセンサー（１１２；２１２）によって監視する。
【請求項７】
以下の追加の工程及び／又は特徴の少なくとも一つを有する、請求項６に記載の方法：
（ａ）監視された電気特性が、第二流の電気伝導性又は電気抵抗である、
（ｂ）監視された電気特性の変化が、フィルター（１０１；２０１）の消耗状態のためのインディケーターとして使用される。
【請求項８】
以下の追加の工程及び／又は特徴の少なくとも一つを有する、請求項７に記載の方法：
（ａ）装置（１００；２００）が、再生剤タンク（１０８；２０８）を含むか、又はそれに結合されている、
（ｂ）監視された電気特性の変化が、再生剤タンク（１０８；２０８）からの再生剤でＩＥＸ材料を含むフィルターをフラッシすることを含む再生プロセスを誘発させる、
（ｃ）再生剤が、第一カチオン種を含むトレーサー塩を含有する、
（ｄ）装置（２００）が、トレーサー塩タンク（２０６）を含むか、又はそれに結合されている、
（ｅ）監視された電気特性の変化が、再生剤タンク（２０８）からの再生剤で第一工程においてフィルター（２０１）をフラッシし、トレーサー塩タンク（２０６）からのトレーサー塩で第二工程においてフィルター（２０１）をフラッシすることを含む再生プロセスを誘発させる。
【請求項９】
以下の追加の工程を有する、請求項６に記載の方法：
（ａ）フィルター（１０１；２０１）が、循環再生され、各再生時にＩＥＸ材料の容量の特定百分率割合が、第一カチオンイオン種を充填され、ＩＥＸ材料の容量の特定百分率割合が、第二カチオンイオン種を充填される、
（ｂ）各再生後、通常操作の段階中、原水の第一流をフィルター（１０１；２０１）に通過させ、第二流の電気特性を、フィルター（１０１；２０１）が消耗したことを示す第二流の電気特性の変化が最大値又は最小値に達するまで監視する、
（ｃ）通常操作の段階中にフィルター（１０１；２０１）を通過する水の容積ＶＳＷを計量する、
（ｄ）原水硬度成分ＴＨＲＷを、水の計量された容積ＶＳＷ、及びＩＥＸ材料の容積ＶＩＥＸ及び比容量ＣＩＥＸの関数として決定する。
【請求項１０】
以下の追加の工程の少なくとも一つを有する、請求項６に記載の方法：
（ａ）軟水化された水の第二流をバイパスライン（１０４）を介して第一流の原水と混合する、
（ｂ）第一流と第二流の比率を、通常操作の段階中、一定に維持する、
（ｃ）第一流と第二流の比率を、第二流の電気特性における監視された変化に依存して通常操作の段階の終わりに調整する。
【国際調査報告】
2020508205.tif 000021
2020508205.tif 000022